(57)【要約】【課題】固体状の材料および粉末材料に非常に大きいねじりひずみを加え材料の内部組織を微細にする際に、材料軸心部におけるねじりひずみも大きくすることにより材料全体を微細組織にする方法を提供する。【解決手段】貫通した筒状の小横断面積の内面溝を有するコンテナーと、上部が上方の空中に解放された大横断面積の溝を有するダイスを、お互いに水平平面で接触するようにして、両者により形成された溝部が該コンテナーの上方の空中に通じる筒状の内面溝以外は閉空間であるように構成し、該コンテナー内に装填された材料をコンテナー入り口部に配置したプッシャーで下方の該ダイス溝部内に押し込み材料の直径を増大させる据え込み加工を、該ダイスおよび該コンテナーの内の一方を架台に回転しないように固定し、他の一方をその中心軸の周りに回転しながら行うねじり据え込み加工法である。【選択図】  図３
2005000994.tif 000002
【特許請求の範囲】
【請求項１】
貫通した筒状の小横断面積の内面溝を有するコンテナーと、上部が上方の空中に解放された大横断面積の溝を有するダイスを、該コンテナーを該ダイスの上になるように、しかもお互いに水平平面で接触するようにして、両者により形成された溝部が該コンテナーの上方の空中に通じる筒状の内面溝以外は閉空間であるように構成し、さらに該ダイスの溝部上端の上方からの投影断面が該コンテナーの内面溝下端部の上方からの投影断面を完全に含むように配置し、該コンテナー内に装填された材料をコンテナー入り口部に配置したプッシャーで下方の該ダイス溝部内に押し込み材料の直径を増大させる据え込み加工を、該ダイスおよび該コンテナーの内の一方を架台に回転しないように固定し、他の一方をその中心軸の周りに回転しながら行うねじり据え込み加工法。
【請求項２】
貫通した筒状の内面溝を有する、外面の横断面が円形形状であるコンテナー下部の外径が、上方の溝部が上方の空中に通じる底付き円筒状形状であるダイスの溝部上部の内径よりわずかに小さく製作されており、該コンテナーの下端の面と該ダイスの溝底とがお互いに当たらないようにして、該コンテナー下部を該ダイス上部の溝部に挿入することにより生じた上方のみが空中に通じる空洞部を加工のための溝部として、該コンテナーに装填された材料を該コンテナー入り口部に配置したプッシャーで下方の該ダイス溝部内に押し込み直径を増大させる据え込み加工を、該ダイスおよび該コンテナーの内の一方を架台に回転しないように固定し、他の一方をその中心軸の周りに回転しながら行うねじり据え込み加工法。
【請求項３】
貫通した筒状内面溝を有する、外面の横断面が円形形状であるコンテナー下部の外径と、外面の横断面が円形形状であるダイス上部の外径とを、ともに、貫通した円形断面の内面溝を有するホルダーの内径よりわずかに小さく製作し、該ホルダー内に該コンテナーと該ダイスを該コンテナーが上になるようにして、しかも該コンテナーと該ダイスが接触しないように離して挿入することにより形成された上方の空中に通じている空洞部を加工のための溝部として、該コンテナーに装填された材料を該コンテナー入り口部に配置したプッシャーで下方に押し込み材料の直径を増大させる据え込み加工を、該ホルダーを架台に回転しないように固定し、該ダイスおよび該コンテナーの内の一方を架台に回転しないように固定し、他の一方をその中心軸の周りに回転しながら行うねじり据え込み加工法。
【請求項４】
貫通した筒状の小横断面積の内面溝を有するコンテナーと、上部が上方の空中に解放された大横断面積の溝であり、この溝の下面の一部に下方の空中に通じる貫通した筒状の小横断面積の内面溝を有するダイスを、該コンテナーを該ダイスの上になるように、しかもお互いに水平平面で接触するようにして、両者により形成された溝部が該コンテナーの上方の空中に通じる筒状の内面溝と該ダイスの下方の空中に通じる筒状の内面溝以外は閉空間であるように構成し、さらに該ダイスの上端の溝部の上方からの投影断面が該コンテナーの内面溝下端部の上方からの投影断面を完全に含むように配置し、該コンテナー内に装填された材料をコンテナー入り口部に配置したプッシャーで下方の該ダイス溝部内に押し込み材料の直径を増大させるとともにダイス下部の筒状内面溝から下方に押し出す加工を、該ダイスおよび該コンテナーの内の一方を架台に回転しないように固定し、他の一方をその中心軸の周りに回転しながら行うねじり据え込み前方押出し加工法。
【請求項５】
貫通した筒状の内面溝を有する、外面の横断面が円形形状であるコンテナー下部の外径が、溝部上部が上方の空中に通じる底付き円筒状形状であり、かつこの溝の底の一部が下方の空中に通じる筒状の内面溝となっているダイス、の溝部上方部内径よりわずかに小さく製作されており、該コンテナーの下端の面と該ダイスの上方の溝底がお互いに当たらないようにして、該コンテナーを該ダイスの上方の溝部に挿入することにより生じた上方および下方が空中に通じる空洞部を加工のための溝部として、該コンテナーに装填された材料を該コンテナー入り口部に配置したプッシャーで下方の該ダイス溝部内に押し込み直径を増大させるとともにダイス下部の筒状内面溝から押し出す加工を、該ダイスおよび該コンテナーの内の一方を架台に回転しないように固定し、他の一方をその中心軸の周りに回転しながら行うねじり据え込み前方押出し加工法。
【請求項６】
貫通した筒状内面溝を有する、外面の横断面が円形形状であるコンテナー下部の外径と、貫通した筒状内面溝を有する外面の横断面が円形形状であるダイス上部の外径とを、ともに、貫通した円形断面の内面溝を有するホルダーの内径よりわずかに小さく製作し、該ホルダー内に該コンテナーと該ダイスを該コンテナーが上になるようにして、しかも該コンテナーと該ダイスが接触しないように離して挿入することにより形成された上方および下方の空中に通じている空洞部を加工のための溝部として、該コンテナーに装填された材料を該コンテナー入り口部に配置したプッシャーで下方に押し込み材料の直径を増大させながら下方に押し出す加工を、該ホルダーを架台に回転しないように固定し、該ダイスおよび該コンテナーの内の一方を架台に回転しないように固定し、他の一方をその中心軸の周りに回転しながら行うねじり据え込み前方押出し加工法。
【請求項７】
請求項１に記載の方法を実施できるように、該コンテナー、該ダイス、該プッシャー、該コンテナーの保持固定装置、該ダイスの保持固定装置、該コンテナーかあるいは該ダイスの内の一方をその中心軸の周りに回転するための回転装置、該プッシャーの駆動装置、およびこれらの部品や装置が機能するように配置するための架台からなる装置。
【請求項８】
請求項２に記載の方法を実施できるように、該コンテナー、該ダイス、該プッシャー、該コンテナーの保持固定装置、該ダイスの保持固定装置、該コンテナーかあるいは該ダイスの内の一方をその中心軸の周りに回転するための回転装置、該プッシャーの駆動装置、およびこれらの部品や装置が機能するように配置するための架台からなる装置。
【請求項９】
請求項３に記載の方法を実施できるように、該コンテナー、該ダイス、該ホルダー、該プッシャー、該コンテナーの保持固定装置、該ダイスの保持固定装置、該ホルダーの保持固定装置、該コンテナーかあるいは該ダイスの内の一方をその中心軸の周りに回転するための回転装置、該プッシャーの駆動装置、およびこれらの部品や装置が機能するように配置するための架台からなる装置。
【請求項１０】
請求項４に記載の方法を実施できるように、該コンテナー、該ダイス、該プッシャー、該コンテナーの保持固定装置、該ダイスの保持固定装置、該コンテナーかあるいは該ダイスの内の一方をその中心軸の周りに回転するための回転装置、該プッシャーの駆動装置、およびこれらの部品や装置が機能するように配置するための架台からなる装置。
【請求項１１】
請求項５に記載の方法を実施できるように、該コンテナー、該ダイス、該プッシャー、該コンテナーの保持固定装置、該ダイスの保持固定装置、該コンテナーかあるいは該ダイスの内の一方をその中心軸の周りに回転するための回転装置、該プッシャーの駆動装置、およびこれらの部品や装置が機能するように配置するための架台からなる装置。
【請求項１２】
請求項６に記載の方法を実施できるように、該コンテナー、該ダイス、該ホルダー、該プッシャー、該コンテナーの保持固定装置、該ダイスの保持固定装置、該ホルダーの保持固定装置、該コンテナーかあるいは該ダイスの内の一方をその中心軸の周りに回転するための回転装置、該プッシャーの駆動装置、およびこれらの部品や装置が機能するように配置するための架台からなる装置。
【発明の詳細な説明】
【技術分野】
【０００１】
本発明は、微細な内部組織、結晶組織や非結晶組織を有する材料（金属、高分子、木材など）あるいは超微細な第２相を均一に分散した材料などを製造するために、固体状の材料、固体状の複合材料、粉末材料、異種金属の混合体あるいは金属とセラミックスの混合体に熱間あるいは冷間で非常に大きな加工ひずみを加える方法に関する。
【背景技術】
【０００２】
通常、金属材料は原料を溶解精錬しこれを鋳造し、さらに加工成形することにより最終製品形状にする。これには、大別して２種類あり、熱間加工後冷却して製品とする熱間加工製品と、これをさらに冷間で加工成形した冷間加工製品である。
【０００３】
熱間加工とは、絶対温度で、再結晶温度以上融点以下での加工である。冷間加工とは再結晶温度以下での加工をさす。室温以下では冷媒が必要になるので実施例はあまり多くない。また、室温（２０℃±２０℃）での加工が多い。
【０００４】
これらのいずれの方法においても、金属材料に加えられる加工量は製品の材質に大きく影響することが知られている。圧延、鍛造などの加工は、特に、結晶粒などのミクロ組織を微細にする上で有効であり、鉄鋼材料、アルミニウム材料など多くの金属材料でこの方法が使用されている。これは、金属材料の結晶粒が微細であるほど優れた機械的性質が得られるからである。
【０００５】
熱間加工製品においては、高温で加工した場合、加工ひずみ速度を大きくし大きなひずみを加えることにより金属材料は動的再結晶状態になり、ひずみ速度が大きいほど結晶粒が小さくなる。低温（再結晶温度よりは高い）で加工した場合は、セル状に転位が堆積し、転位の再配列により微細な結晶粒になる。
なお、加工温度が融点の９０％以上になると加工ひずみの影響が材料に残存しないので、加工ひずみを残存させたい場合には、融点の９０％未満の温度で加工することが望ましい。
【０００６】
また、冷間加工製品では冷間（再結晶温度以下）における加工量が大きいほどその後に続く焼鈍を行った場合の再結晶粒の大きさを小さくできる。
【０００７】
一方、粉末材料には物理的、化学的に高機能を持っているものが多いが、これらを工業的に利用するためには、固体状、望ましくは相対密度が100％に近いことが要請されている。そのために、室温よりも高い高温で圧密加工を行うことができるHIP（Hot Isostatic Pressing）やホットプレスが多用されている。
【０００８】
しかし、より高密度化するためにはより高温加工することが必要であるが、その場合、材料の性質が変化することが多く、機能性を損なわないで、100％に近い相対密度が達成されている例は少ないようである。特に、MA（Mechanical Alloying）粉のように粒内の結晶粒サイズがミクロン以下のレベルにまで微細化された粉末はきわめて固化しにくく、低温での固化技術が開発されることが強く望まれている。このためにもせん断ひずみなどの大ひずみを加えることが有効であると思われる。
【０００９】
さらに、MAの一種であるが、２種以上の任意組成のバルク状の金属あるいは金属粒子の混合体に対して非常に大きい変形を加えるとこれらが混合され、異種金属同士がナノメータのオーダーにまで近づくことが可能になる。金属粒子の混合の場合は空隙部体積が０に近づくまで加工を続けるとバルク状の固体材料となり、新規な合金（超微細粒合金やアモルファス合金など）の製造につながる。
【００１０】
あるいは、大きいひずみを金属と超微細セラミックス粒の混合体に加えることにより、超微細粒を金属中に均一に分散させることが可能になる。
【００１１】
また、金属中の析出物などを粉砕し均一微細に分散させることも可能になる。
高分子材料においても高圧で大きいねじりをくわえることにより微細な内部組織を持つ材料を得ることができる。
【００１２】
以上のように、大ひずみを加える手段は金属内部組織の微細化、非結晶化、粉末材料の固化、異種金属同士の混合、金属と超微細粒の混合、あるいはその他の物質の微細組織化などに対して有効であるが、従来の加工手段、例えば圧延や鍛造あるいはHIPやホットプレスのみではその加え得る変形量に限界があった。
【００１３】
ところで、最近、非常に大きいひずみを加えた少量サンプルを作成する方法として、圧縮ねじり法が研究開発されている。これは図１に示したように、円筒状のコンテナー３に高さの低い円柱試料１を装入し、上部から円柱形状上パンチ４−１で大きい圧縮力Pを加えながらトルクＴｒを加え回転させる方法である。
【００１４】
下パンチ４−２は固定されているが、上パンチ４−１と反対方向に回転させてもよい。この方法を固体状の材料や粉末材料に適用した場合の詳細が、下記非特許文献１および２に記載されている。
【非特許文献１】Valiev, R et al : Mat.Sci. and Eng., A137(1991),35
【非特許文献２】金武ほか：43回塑加連講演（1992）、73
【００１５】
この方法によれば、たとえばアルミニウムの場合、μmオーダーの結晶粒径が得られるとされている。また、アルミニウムの粉末材料であれば真密度に近い値になるといわれている。しかし、ねじり変形の特徴として材料の外周部では大きいひずみが生じるが、中心部のひずみは小さい。
【００１６】
この方法では、上パンチ４−１と下パンチ４−２が相対的に回転することによりねじりを材料１に及ぼしているので、パンチ面と材料面の間にすべりがあると到達できるひずみが小さくなる。そこで、圧力Ｐを大きくすることにより摩擦力を大きくし、その結果トルクＴｒを大きくすることが有効な手段となる。
【００１７】
しかし、あまり圧力Ｐを大きくしすぎると、上パンチ４−１の外面や下パンチ４−２の外面とコンテナー３の内面の間に図中点線の矢印で示した位置で材料の噛み出しが発生し、上パンチ４−１の回転がスムーズでなくなったり、上パンチ４−１外面とコンテナー３内面の間で焼き付きが生じたりするようになる。
【００１８】
そのために、非特許文献２にも紹介されているように、図２に示したようにパンチ面に凹凸を付けることによりすべりを抑える手段が有効とされているが、その効果を大きくするためにはやはり圧力Ｐを大きくする必要があり、この方法にも限界がある。
【００１９】
また、この方法では、たとえば通常のビレット（数１０ｍｍ径×数m長さ）のように長いサイズの材料を製造することは不可能である。それは、材料１が長くなると上下パンチ面で発生させたトルクがコンテナ内面と材料外面の摩擦のため長さ方向中央部（両端部を除く部分）にまでは伝わらず、材料全長にわたって大きいねじりひずみを加えることができないからである。
【発明の開示】
【発明が解決しようとする課題】
【００２０】
上記で説明したように、圧縮ねじり法には、（１）材料の回転中心部のひずみが小さいこと、（２）パンチ外面とコンテナー内面の間に噛み出しが生じること、（３）長尺材の製造ができないこと、という３つの欠点がある。本発明はこれらの問題点の（１）と（２）を解消する技術、さらに同じ技術思想のもとにした（１）、（２）、（３）のすべてを解消できる技術も同時に提案するものである。
【課題を解決するための手段】
【００２１】
上記課題を解決するために、パンチ形状やコンテナーの役割を詳細に検討することにより、以下のような新しい加工法を開発することができた。
【００２２】
その第１の方法は、貫通した筒状の小横断面積の内面溝を有するコンテナーと、上部が上方の空中に解放された大横断面積の溝を有するダイスとを、該コンテナーを該ダイスの上になるように、しかもお互いに水平平面で接触するようにして、両者により形成された溝部が該コンテナーの上方の空中に通じる筒状の内面溝以外は閉空間であるように構成し、さらに該ダイスの溝部の上方からの投影断面が該コンテナーの内面溝の上方からの投影断面を完全に含むように配置し、該コンテナー内に装填された材料をコンテナー入り口部に配置したプッシャーで下方の該ダイス溝部内に押し込み材料の直径を増大させる据え込み加工を、該ダイスおよび該コンテナーの内の一方を架台に回転しないように固定し、他の一方をその中心軸の周りに回転させながら行うねじり据え込み加工法である。
【００２３】
第２の方法は、貫通した筒状の内面溝を有する、外面の横断面が円形形状であるコンテナー下部の外径が、上方の溝部が上方の空中に通じる底付き円筒状形状であるダイスの溝部内径よりわずかに小さく製作されており、該コンテナーの下端の面と該ダイスの溝底がお互いに当たらないようにして、該コンテナーを該ダイスの溝部に挿入することにより生じた上方のみが空中に通じる空洞部を加工のための溝部として、該コンテナーに装填された材料を該コンテナー入り口部に配置したプッシャーで下方の該ダイス溝部内に押し込み直径を拡大させる据え込み加工を、該ダイスおよび該コンテナーの内の一方を架台に回転しないように固定し、他の一方をその中心軸の周りに回転させながら行うねじり据え込み加工法である。
【００２４】
第３の方法は、貫通した筒状内面溝を有する、外面の横断面が円形形状であるコンテナー下部の外径と、外面の横断面が円形形状であるダイスの上部の外径を、ともに、貫通した円形断面の内面溝を有するホルダーの内径よりわずかに小さく製作し、該ホルダー内に該コンテナーと該ダイスを該コンテナーが上になるようにして、しかも該コンテナーと該ダイスが接触しないように離して挿入することにより形成された上方の空中に通じている空洞部を加工のための溝部として、該コンテナーに装填された材料を該コンテナー入り口部に配置したプッシャーで下方に押し込み材料の直径を増大させる据え込み加工を、該ホルダーを架台に回転しないように固定し、該ダイスおよび該コンテナーの内の一方を架台に回転しないように固定し、他の一方をその中心軸の周りに回転させながら行うねじり据え込み加工法である。
【００２５】
第４の方法は、貫通した筒状の小横断面積の内面溝を有するコンテナーと、上部が上方の空中に解放された大横断面積の溝であり、この溝の下面の一部に下方の空中に通じる貫通した筒状の小横断面積の内面溝を有するダイスを、該コンテナーを該ダイスの上になるように、しかもお互いに水平平面で接触するようにして、両者により形成された溝部が該コンテナーの上方の空中に通じる筒状の内面溝と該ダイスの下方の空中に通じる筒状の内面溝以外は閉空間であるように構成し、さらに該ダイスの溝部上端部の上方からの投影断面が該コンテナーの内面溝の下端部の上方からの投影断面を完全に含むように配置し、該コンテナー内に装填された材料をコンテナー入り口部に配置したプッシャーで下方の該ダイス溝部内に押し込み材料の直径を増大させるとともにダイス下部の筒状内面溝から下方に押し出す加工を、該ダイスおよび該コンテナーの内の一方を架台に回転しないように固定し、他の一方をその中心軸の周りに回転させながら行うねじり据え込み押出し加工法である。
【００２６】
第５の方法は、貫通した筒状の内面溝を有する、外面の横断面が円形形状であるコンテナー下部の外径が、上方の溝部が上方の空中に通じる底付き円筒状形状であり、かつこの上方の溝底部の一部が下方の空中に通じる筒状の内面溝であるダイスの上方溝部内径よりわずかに小さく製作されており、該コンテナーの下端の面と該ダイスの上方の溝底がお互いに当たらないようにして、該コンテナーを該ダイスの上方の溝部に挿入することにより生じた上方および下方が空中に通じる空洞部を加工のための溝部として、該コンテナーに装填された材料を該コンテナー入り口部に配置したプッシャーで下方の該ダイス溝部内に押し込み直径を増大させるとともにダイス下部の筒状内面溝から押し出す加工を、該ダイスおよび該コンテナーの内の一方を架台に回転しないように固定し、他の一方をその中心軸の周りに回転させながら行うねじり据え込み押出し加工法である。
【００２７】
第６の方法は、貫通した筒状内面溝を有する、外面の横断面が円形形状であるコンテナー下部の外径と、貫通した筒状内面溝を有する、外面の横断面が円形形状であるダイス上部の外径を、ともに、貫通した円形断面の内面溝を有するホルダーの内径よりわずかに小さく製作し、該ホルダー内に該コンテナーと該ダイスを該コンテナーが上になるようにして、しかも該コンテナーと該ダイスが接触しないように離して挿入することにより形成された上方および下方の空中に通じている空洞部を加工のための溝部として、該コンテナーに装填された材料を該コンテナー入り口部に配置したプッシャーで下方に押し込み材料の直径を増大させながら下方に押し出す加工を、該ホルダーを架台に回転しないように固定し、該ダイスおよび該コンテナーの内の一方を架台に回転しないように固定し、他の一方をその中心軸の周りに回転させながら行うねじり据え込み押出し加工法である。
第７〜第１２番目の技術は、それぞれ上記第１〜第６の方法を実現するための装置構成である。
【発明の効果】
【００２８】
第１の方法の場合、コンテナー内の貫通した内面溝の中心軸とダイスの溝部の中心軸をずらせておくことにより、材料中心部のねじりひずみの少ない領域をなくすことができる。また、コンテナーの内部の材料長さを長くしたり、コンテナー内の貫通内面溝の横断面を非軸対称形状にすることにより、コンテナー内部の材料のすべりをなくすことができ、また、ダイス内の溝部の横断面形状を非軸対称形状にすることにより、ダイス内部の材料のすべりをなくすことができる。
【００２９】
そのため、すべりを抑えるために圧縮圧力Ｐを大きくする必要がなくなり、必然的にコンテナーとダイスの接触部の材料噛み出しを少なくすることができる。
【００３０】
第２および第３の方法の場合も効果は同様である。
【００３１】
第１から第３の方法は、大量には必要ではない高機能材料を簡単に製造するために使用できるが、他の各種ねじり押し出し法における材料の製造条件（加工温度、圧縮力、ねじり量）を決定するための簡便な試験法としても利用できる。
【００３２】
筆者は、これまでに、非常に大きいひずみを材料に与えることができるねじり押出し法を発明（特許文献１〜４）しているが、その加工で材料に付加されるひずみの大部分はねじりであるので、第１から第３の方法と同じようにねじり以外のひずみがわずかである本加工法が精度よく量産プロセスである各種ねじり押出し法をシミュレートできるのである。
【特許文献１】特願２００３−１７４０９１
【特許文献２】特願２００３−４０５１６９
【特許文献３】特願２００３−４０５１７０
【特許文献４】特願２００３−４２１５５１
【００３３】
第１から第３の方法は非常に簡単な試験設備になるので、非常に多くの材料に対して多くの条件を変化させて実験することができ、新規材料開発が加速される。
【００３４】
当然、量産プロセスで適用するための方法である第４〜第６の方法に対してもよいシミュレート試験法となる。
【００３５】
第４，第５および第６の方法の場合、第１、第２および第３の方法の場合と同様の理由により、材料中心部のひずみの少ない領域をなくすことや、噛み出しを少なくすることができるだけでなく、長尺材の製造も可能となる。
【００３６】
すなわち、これらの方法によれば、円形断面、あるいは多角形断面のビレットから出発し、非常に大きいひずみを受けた材料の製造が可能になるだけでなく、正方形断面のビレットや板材、また、形材など種々の形状寸法の製品を製造できるようになる。
【００３７】
以上のような利点のため、通常の圧延、鍛造、押出しなどの加工法で得られる加工ひずみを大きく上まわる加工ひずみを固体状材料や粉末材料に効率的に加えることができ、熱間や冷間で材料内部組織を微細にしたり、高密度にする生産プロセスに有効に適用できる上に、種々の断面形状を持った製品を得ることができる。
【発明を実施するための最良の形態】
【００３８】
上記の方法について、図面に基づいて詳細に説明する。
【００３９】
第１の方法を、図３（垂直断面図）に示す。貫通した内面溝を有するコンテナー３と上方部に溝部２−１が形成されているダイス２を図のように接触して配置し、その接触面が水平面となるようにする。材料１をコンテナー３内に装填し、コンテナー３をコンテナーの中心軸ｂの周りに回転させながらプッシャー４で材料１をダイス溝２−１内に押し込む。    
【００４０】
ダイス２は図示していない架台に固定されている。また、コンテナー３は図示していない支持装置により架台に固定されているが、回転は自由にできる構造になっている。このコンテナー３は別に設置されるモーターによりｂの周りに矢印のように回転駆動される。    
【００４１】
この回転の方向は図と反対であってもよいし、適当な時間間隔をおいて正逆反対の方向に交互に回転方向を変えてもよい。図中、コンテナーの中空の溝の下端部にＲが付けてある。このＲはコンテナー内径の５−１０％位が普通であるが、もっと大きくてもよく、また０でもよい。
【００４２】
図中、ｄはコンテナー内面の溝部の中心軸ｂとダイスの中心軸ｃの間の距離であり、この長さが長いほど変形の軸対称性がくずれ、材料中心部のひずみが大きくなる。この方式では、ねじりひずみが大きくなる領域はコンテナー溝部とダイス溝部が繋がっている点線で示した領域である。
【００４３】
図４は、図３と同じ垂直断面図であるが、コンテナーやダイス内の位置がＡ−Ａ、Ｂ−Ｂ、Ｃ−Ｃなどで記入してあり、次の図５と併せて、材料の上下方向各位置における横断面寸法形状の相互関係を理解できるようにしてある。
【００４４】
図５（ａ）は、Ａ−Ａ断面の材料形状寸法（コンテナー内面の横断面形状寸法）、Ｂ−Ｂ断面の材料の形状寸法（コンテナー下部のＲ部の横断面形状寸法）、Ｃ−Ｃ断面の材料の形状寸法（ダイス溝上部の横断面形状寸法）の間の相互関係を示しており、これらの３つすべてが円形断面の場合である。
【００４５】
この場合は、コンテナー内の材料１−１の長さが十分長いと、コンテナー３内で、コンテナー３内面と材料１−１外面の間のすべての領域ですべりが生じるということはなく、少なくともプッシャーに近い材料部分ではすべりは生じない。
【００４６】
逆にいえば、すべりを生じない部分を含むような素材長さを採用すればよいことになる。ダイス２内の材料は円形断面であり、ダイス溝部２−１が材料１−２を保持する力が弱く、ダイス２の溝底と材料１−２の間ですべりが生じる可能性がある。
【００４７】
しかし、この部分の直径Ｌを十分大きくして、しかも押し込み圧力Ｐを大きくすれば、すべりは生じない。また、Ｌを十分大きくしているので、ダイス溝部２−１の中央部と比べて、ダイス溝周辺部の圧力は低いので、ダイス溝周辺部のダイスとコンテナーの接触部における噛み出しはあまり大きくはならない。
【００４８】
図４において、コンテナー３とダイス２の接触部の隙間を成形開始時、０に設定し、コンテナー３とダイス２がスムーズに相対的に回転できる程度の圧縮力をコンテナー３とダイス２の間にかけておく。
【００４９】
図４が図５（ａ）で示したように、ｄが最大になるようなコンテナー３とダイス２の回転方向位置関係の場合の断面図であるとし、ＬＤをダイス内の溝端とコンテナー溝の中心軸の間の距離の最小値、Ｄをコンテナー３の内面溝の図示した方向の内径とすると、
Ｒａｔｉｏ１＝ＬＤ／（Ｄ／２）
が１．５より大きければ噛み出しが生じても、成品の性状が悪くなることはない。また、２．０より大きければ噛み出しが生じることはほとんどないが、生じても成品の表面状態に影響を与えることはない。
【００５０】
図５（ｂ）はＣ−Ｃが正方形の場合である。また、図５（ｃ）はＡ−ＡとＣ−Ｃが正方形の場合である。Ａ−ＡやＣ−Ｃの横断面は正方形でなくても、長方形や楕円などの非軸対称形状であれば、効果は同様であり、この部分での材料とコンテナーやダイスなどの工具との間のすべりを防止することができる。
【００５１】
このように、Ｃ−Ｃ面の形状は、この成品を使用する後工程に依存した適切な形状に設計することが可能である。
【００５２】
図５（ａ）、（ｂ）、（ｃ）すべてについて、成品の板厚Ｔに比して板幅Ｌを大きくすれば薄板形状の成品が得られる。たとえば、Ｔ＝１ｍｍ、Ｌ＝１mのオーダーのサイズである。          
【００５３】
その成品はたとえば、自動車用外板や家電製品用外板としても使用できる。あるいは、T=５ｍｍ、Ｌ＝１ｍ程度の成品を後工程で加工して薄板製品としてもよい。もちろん、たとえば、Ｔ＝２ｍｍ、Ｌ＝５ｍｍ程度の小さい成品でも高機能電子部品などの用途がある。これから、さらに小さいサイズに切り出して使うことも想定される。
【００５４】
第２の方法を図６（垂直断面図）に示す。貫通した内面溝を有する外面が円柱形状であるコンテナー３の下部の外径が、内部の溝部が上方を向く底付き円筒状形状であるダイス２の内径よりわずかに小さく製作されており、このコンテナー３をダイス２に挿入することにより上方のみが空中に通じる空洞部が加工のための溝部として形成される。
【００５５】
このコンテナー３の内部に材料１を装填し、コンテナー３の入り口部に配置したプッシャー４でこのコンテナー３の材料中心軸ｂの方向に押し込み、ダイス溝部内２−１で材料を押し広げるが、このとき同時にダイス２かあるいはコンテナー３の内の一方を架台に回転しないように固定し、他の一方をその中心軸の周りに回転させながらねじり据え込み加工を行う。
【００５６】
この場合の、Ａ−Ａ、およびＣ−Ｃの断面形状は、Ａ−Ａが円形断面、あるいは非軸対称形状断面、Ｃ−Ｃが円形断面の組み合わせである。Ｂ−Ｂは当然、Ａ−Ａと整合した断面形状になる。この場合も第１の方法と同様、材料１の押し込み軸ｂとコンテナーあるいはダイスの回転の中心軸ｃのずれの距離ｄが大きいほど材料中心軸上のひずみは大きくなる。
【００５７】
図６において、ＬＤをダイス内の溝端とコンテナー溝の中心軸の間の距離の最小値、Ｄをコンテナー３の内面溝の図示した方向の内径とすると、
Ｒａｔｉｏ１＝ＬＤ／（Ｄ／２）
が１．５より大きければ噛み出しが生じても、成品の性状が悪くなることはない。また、２．０より大きければ噛み出しが生じることはほとんどないが、生じても成品の表面状態に影響を与えることはない。
【００５８】
第３の方法を図７（垂直断面図）に示す。貫通した内面溝を有する少なくとも下部の外面が円柱形状である上方に位置するコンテナー３の該下部の外径と、少なくとも上部が円柱形状である下方に位置するダイス２の該上部の外径が、共に円筒状のホルダー５の内径よりわずかに小さく製作されており、このコンテナー３とダイス２をホルダー５に挿入することにより生じた上方のみが空中に通じている空洞部を加工のための溝部として形成する。コンテナー３に装填された材料１をコンテナー３の入り口部に配置したプッシャー４でコンテナー３の材料中心軸ｂ方向に押し込み、ダイス溝部内２−１で材料を押し広げる。
【００５９】
このとき同時にダイス２かあるいはコンテナー３の内の一方を架台に回転しないように固定し、他の一方をその中心軸の周りに回転させながらねじり据え込み加工を行う。図はダイス回転の場合である。
【００６０】
この場合も第１や第２の方法と同様、材料１の押し込み軸ｂとコンテナーあるいはダイスの回転の中心軸ｃのずれの距離ｄが大きいほど材料中心軸上のひずみは大きくなる。
【００６１】
また、この場合もダイス溝部２−１の溝端部の圧力は余り高くならないので、材料の噛み出しはあまり大きくならない。なお、この場合の噛み出しの発生可能位置Ｋを図中、点線の矢印で示した。
【００６２】
図７において、ＬＤをダイス内の溝端とコンテナー溝の中心軸の間の距離の最小値、Ｄをコンテナー３の内面溝の図示した方向の内径とすると、
Ｒａｔｉｏ１＝ＬＤ／（Ｄ／２）
が１．５より大きければ噛み出しが生じても、成品の性状が悪くなることはない。また、２．０より大きければ噛み出しが生じることはほとんどないが、生じても成品の表面状態に影響を与えることはない。
【００６３】
第３の方法で、ホルダー５とダイス２を一体的に結合し、コンテナー３か、あるいはホルダー５とダイス２を一体化したもののいずれかを回転させた場合が、第２の方法に相当し、効果は全く同じである。また、ホルダー５とコンテナー３を一体的に結合し、ホルダー５とコンテナー３を一体化したものか、あるいはダイス２のいずれかを回転させても第３の方法とほぼ同様の効果が得られる。
【００６４】
第４の方法を図８（垂直断面図）に示す。この方法は、第１の方法における溝部２−１の溝底の一部に下方の空中へ繋がる貫通した筒状溝２−２をつけることにより、この部分から材料１−３が押し出され、長尺材を成形することができるようにしたものである。
【００６５】
この場合は、材料の押し込み軸ｂと材料の押し出し軸ａの間にずれｅがあり、このため、材料のねじれは図中の２カ所の点線で囲まれた領域で生じるので非常に大きなねじりひずみが生じる。
【００６６】
さらに、ダイス２−１の部分の長さＬを十分長くしておけば、やはり図中点線の矢印で示した部分の噛み出しはほとんど生じなくなる。
【００６７】
コンテナー３とダイス２の接触部の隙間を成形開始時、０に設定し、コンテナー３とダイス２がスムーズに相対的に回転できる程度の圧縮力をコンテナー３とダイス２の間にかけておく。図８はコンテナー３の筒状溝の中心軸ｂとダイス２の下部の筒状溝の中心軸ａの間が最も離れた場合を示している。
【００６８】
コンテナー３の内面溝の図示した方向の内径をＤ，ダイス内の溝端とコンテナー溝の中心軸の間の距離をＬＤとすると、
Ｒａｔｉｏ１＝ＬＤ／（Ｄ／２）
が押し込み軸に直角な面内の全方向で１．５より大きければ噛み出しが生じても、成品の性状が悪くなることはない。また、２．０より大きければ噛み出しが生じることはほとんどないが、生じても成品の表面状態に影響を与えることはない。
【００６９】
第５の方法を図９（垂直断面図）に示す。この方法は、第２の方法における溝２−１の溝底の一部に下方の空中へ繋がる貫通した筒状溝２−２をつけることにより、この部分から材料１−３が押し出され、長尺材を成形することができるようにしたものである。
【００７０】
この場合も、材料の押し込み軸ｂと材料の押し出し軸ａの間にずれｅがあり、このため、材料のねじれは図中の２カ所の点線で囲まれた領域で生じるので非常に大きなねじりひずみが生じ、また、ねじりひずみの少ない領域はまったく存在しなくなる。
【００７１】
さらに、ダイス２−１の部分の長さＬを十分長くしておけば、やはり図中点線の矢印で示した部分Ｋの噛み出しはほとんど生じなくなる。
【００７２】
図９はコンテナー３の筒状溝の中心軸ｂとダイス２の下部の筒状溝の中心軸ａの間が最も離れた場合を示している。
【００７３】
コンテナー３の内面溝の図示した方向の内径をＤ，ダイス内の溝端とコンテナー溝の中心軸の間の距離をＬＤとすると、
Ｒａｔｉｏ１＝ＬＤ／（Ｄ／２）
が押し込み軸に直角な面内の全方向で１．５より大きければ噛み出しが生じても、成品の性状が悪くなることはない。また、２．０より大きければ噛み出しが生じることはほとんどないが、生じても成品の表面状態に影響を与えることはない。
【００７４】
第６の方法を図１０（垂直断面図）に示す。貫通した内面溝を有する外面が円柱形状である上方に位置する中空コンテナー３の外径と、貫通した内面溝を有する外面が円柱形状である下方に位置する中空ダイス２の外径が、共に円筒状のホルダー５の内径よりわずかに小さく製作されており、このコンテナー３とダイス２をホルダー５に挿入することにより生じた上方と下方が空中に通じている空洞部を加工のための溝部として形成する。
【００７５】
コンテナー３に装填された材料１をコンテナー３の入り口部に配置したプッシャー４でコンテナー３の材料中心軸ｂ方向に押し込み、ダイス溝部２−１内で材料を押し広げるとともに、ダイスの下方の穴２−３から材料を下方の空中に押し出す。
【００７６】
このとき同時に、ダイス２かあるいはコンテナー３の内の一方を架台に回転しないように固定し、他の一方をその中心軸の周りに回転させながらねじり据え込み押し出し加工を行う。
【００７７】
なお、コンテナ３とダイス２の間の領域の周辺部の図中の点線で囲った部分は、ねじり変形は受けるが、上から下へと材料が流れる押し出し変形は受けないデッドメタル様領域である。
【００７８】
この場合も第１や第２の方法の場合と同様、材料の押し込み軸ｂと材料の押し出し軸ａの間のずれの距離ｅが大きいほど材料中心軸上のひずみが大きくなる。
【００７９】
図１０中に示したＡ−Ａ、Ｃ−Ｃ、Ｄ−Ｄにおける材料の横断面形状は、Ａ−Ａが円形断面あるいは非軸対称断面形状、Ｃ−Ｃが円形断面形状、Ｄ−Ｄが円形断面形状あるいは非軸対称断面形状である。
【００８０】
なお、図８、図９、図１０の図中に示したコンテナー内面溝下端（出口）のＲ１とダイスの材料押し出し部の入り口部のＲ２は、コンテナー内径やダイス出口部内径の５−１０％位が普通であるが、もっと大きくてもよく、また０でもよい。
【００８１】
図１０はコンテナー３の筒状溝の中心軸ｂとダイス２の下部の筒状溝の中心軸ａの間が最も離れた場合を示している。
【００８２】
コンテナー溝の図示した方向の内径をＤ，ダイス内の溝端とコンテナー溝の中心軸の間の距離をＬＤ、ダイス下部の貫通溝の図示した方向の内径をＧ、ダイス溝端とダイス下部の貫通溝の中心軸間の距離をＬＧとすると、
Ｒａｔｉｏ１＝ＬＤ／（Ｄ／２）
Ｒａｔｉｏ２＝ＬＧ／（Ｇ／２）
の両者とも、押し込み軸に直角な面内の全方向で１．５より大きければ噛み出しが生じても、成品の性状が悪くなることはない。また、２．０より大きければ噛み出しが生じることはほとんどないが、生じても成品の表面状態に影響を与えることはない。
【００８３】
第６の方法で、ホルダー５とダイス２を一体的に結合し、コンテナー３か、あるいはホルダー５とダイス２を一体化したもののいずれかを回転させた場合が、第５の方法に相当し、効果は全く同じである。また、ホルダー５とコンテナー３を一体的に結合し、ホルダー５とコンテナー３を一体化したものか、あるいはダイス２のいずれかを回転させても第６の方法とほぼ同様の効果が得られる。
【００８４】
第４の方法〜第６の方法において、ダイス２の溝底の貫通溝２−２（図８〜図１０参照）に背圧用のプッシャーを設置して材料が押し出されてこないようにするか、あるいは底をつけるかして貫通していない溝あるいはくぼみにすることができる。このようにすると、ねじりが発生する位置は第４〜第６の方法と同じ位置であり、連続して長い成品が押し出されないことだけが異なる。
【００８５】
さらに、この場合には、材料１−３がダイス２の貫通溝２−２から出て行かないので、いつまでもコンテナー３かあるいはダイス２を回転し続けることにより、材料の同じ部分を限りなくねじり続けることができるので、ねじり発生位置のひずみは極めて大きくなる。
【００８６】
これと同じ変形は、図１１〜図１３に示したように、第１〜第３の方法において、ダイス２の溝底に貫通していないくぼみあるいは穴状の溝２−３をつけても達成できる。１−４はこの溝内の材料を指す。図１１は第１の方法に、図１２は第２の方法に、図１３は第３の方法に対応する。
第１の方法〜第３の方法における溝底の凹凸形状は図３、図６、図７のような平面や、図１１〜図１３のような単一のくぼみあるいは溝だけでなく、必要とされるひずみの分布や最終製品形状に応じてさまざまな凹凸形状を持たせることが可能である。また、これらの溝あるいはくぼみのダイス軸に垂直な断面（横断面）の形状が非軸対称であるほど材料をねじる力が強くなる。
【００８７】
次に、第１の方法から第６の方法すべてに共通する技術的に重要な事項について以下に補足する。
【００８８】
上記説明で、非軸対称形状という言葉は、材料や内面溝の断面形状が単一の円ではないことを意味しており、この非軸対称度が大きいほど材料をねじる能力が高い。
この非軸対称度についてここで補足する。
断面の重心から断面の外周までの距離のうちの最大値から最小値を引き、平均値で割った値を非軸対称度と定義すると、通常はこの値が０．０５以上であれば軸対称の場合と比べて優れている。四角形断面の場合は０．３４程度であり、十分なねじり能力があることがわかる。
【００８９】
ダイスやコンテナーの工具耐用性を配慮して、材料表面やダイスとコンテナーの接触部に潤滑材を塗布して加工を行うことが多いが、この場合には、特に素材断面が円形の場合にはコンテナーの内面と材料表面の間で滑りが生じやすくなる。この滑りが生じると素材尾端部に対応する成品部分のねじりが定常変形部のねじりに比して少なくなるので、この滑りは極力抑えることが必要になってくる。
【００９０】
この面では素材の断面形状を正方形などの多角形、あるいは楕円形状などの非軸対称形状にする方がよい。あるいは、素材の尾端部をねじる加工の終期では単位時間あたりのねじり回数を多くするのがよい。
【００９１】
また、潤滑を行わない場合でも、特に加工初期のダイス内に材料が十分入っていない場合には、滑りが生じる場合が多い。この場合も、加工初期のねじり回数を定常変形時より多くすることが有効である。
【００９２】
潤滑剤としては、冷間成形の場合は、機械油や圧延などの塑性加工に使用される通常の潤滑油が使用できる。熱間成形の場合は、特に工具間に二硫化モリブデンなどを使うことがある。
【００９３】
金型材料としては、冷間成形の場合、工具鋼、耐熱鋼、超硬合金などの通常の材質が使用できる。熱間成形の場合、アルミニウム系やマグネシウム系など低融点金属に対しては、冷間成形と同じものでよいが、鋼やチタニウムなどの高融点材料に対しては、サイアロンなどのセラミックスが望ましい。
【００９４】
加工温度は、成品の内部組織を左右する。ひずみの少ない微細結晶粒組織を得たい場合には再結晶温度以上の熱間でねじり据え込み加工あるいはねじり押出し加工を行うのがよい。
【００９５】
一般的に再結晶温度は融点の１／２程度である。ひずみが大きい微細組織を得たい場合には、再結晶温度以下の冷間でねじり据え込みあるいはねじり押出し加工を行うのがよい。かなり多くの実用材料は室温加工が冷間加工になり、室温で加工することによりひずみが累積するので、室温でねじり据え込み押出し法を適用することにより微細な内部組織材料に変化する。０℃より低い温度で加工することは少ないが、低融点材料で、再結晶温度が室温より低い場合には、液体窒素などで冷却しながら加工する。
【００９６】
なお、加工温度を設定するには、ねじり据え込みあるいはねじり押し出し装置とは別に設置された電気加熱炉などを用いるのが普通である。付加的手段として、あるいは独立に、材料の加工発熱や材料とダイスやコンテナーなどの工具の間の摩擦発熱を利用することもできる。
加工発熱や摩擦発熱を利用するためには、ねじり据え込みあるいはねじり押出し加工前に、加工量および加工速度と材料の到達温度の間の関係を求めておく必要がある。当然、押し込み速度を遅くし、回転速度を早くするほど発熱量は大きくなる。
【００９７】
また、プッシャーの駆動装置として油圧装置やスクリュープレスあるいはピニオンラックなどの通常の装置を使用することができる。
コンテナーやダイスを回転させる場合の回転方向は成形加工の間中、同一方向へ回転し続けて良いが、適当な時間間隔をおいて正逆反対の方向に交互に回転方向を変えてもよい。
【００９８】
上記の方法や装置の説明において、装置を構成する要素間の位置関係を説明するために、便宜的に重力に対してひとつの方向に配置する場合のみについて説明したが、本発明は重力とは無関係な技術であるため、装置を構成する要素の位置関係さえ本文のようになっていれば装置全体は重力に対してどのような向きに配置されてもよいものである。
【実施例１】
【００９９】
成分がＡｌ：９９．９％以上の純アルミニウムの棒材（直径２０ｍｍ、長さ６０ｍｍ）を使用し、図１４の装置（模式的な垂直断面図）を用いて、ねじり据え込み加工を実施した。
【０１００】
図１４で、２はダイス、３はコンテナー、４はプッシャー、１は材料である。６と７はコンテナーが軸ｂの周りに自由に回転できるが軸方向には固定する作用を持つコンテナー保持装置の１部分であり、この６と７は図示していない固定装置により架台１１に固定されている。８はスラストベアリング、９はラジアルベアリングである。
コンテナー３は駆動ベルト１０を介して駆動モーターＭに連結されている。
【０１０１】
プッシャー４は油圧装置との連結部４ａから圧力Ｐを受ける。本加工法の場合、プッシャー４は回転駆動されるコンテナー４とともに回転する方が、コンテナー内における材料表面のすべりが少なくなる。一方、油圧装置を回転させるのは通常は得策ではないので、連結部４ａは回転できない構造にしておき、この４ａとプッシャー４の後端の間にスラストベアリング１２を入れてある。これにより、コンテナー３とプッシャー４は一体的に回転することが可能になる。
【０１０２】
材料１をコンテナー３に装填した後、駆動モーターＭによりコンテナー３を回転させながら、プッシャー４により材料を、ダイス２とコンテナー３により形成された溝部へ押し込むことにより、溝部が材料で満たされる。その後も回転を続け適当なときに回転を止めて材料を取り出す。
【０１０３】
コンテナー３の貫通溝の内径はφ２０ｍｍ、長さは１００ｍｍである。コンテナー３とダイス２により形成されたダイス部の溝部は、Ｔ＝３ｍｍ、Ｌ＝４０ｍｍの円盤形状の空間である。
【０１０４】
ダイス２とコンテナー３の材質はＳＫＤ１１の熱処理材であり、ショア硬度６０に調整されている。
【０１０５】
プッシャー速度は毎分５ｍｍ、ダイス回転数は毎分２０回である。加工前の材料温度は室温（２０℃）である。
【０１０６】
圧縮開始から溝部充満までの時間は約２分、その後加圧状態をキープしたまま約１分間回転を続けた。加工時間の合計は約３分で、総回転数は６０回であった。
【０１０７】
途中止め材の組織観察から、ねじり変形は１ｂで最も大きくなっていた。プッシャー先端部に近い１ａ部はコンテナー内面にほぼ固着している状態であり、ねじりは受けていない。ダイス溝部周辺部の材料１ｃ部のねじり変形量は少なかった。
【０１０８】
途中止め材の内部組織調査結果（ＥＢＳＰによる）によれば、コンテナー内の未変形部１ａの結晶粒直径は平均で２０μｍであった。ダイス内のプッシャー直下部の変形部１ｂの内部組織は、厚み幅いずれの方向もほぼ一様であったが、非常に微細であるため結晶粒径は測定できなかった。１ｃの部分は幅が２−３μｍの筋状の結晶組織状のものが見えたが、粒径としては測定できなかった。１ｂ部について、透過電子顕微鏡で観察したところ、ほとんどの結晶粒の粒径が１μｍ以下であり、平均が約０．５μｍであった。
【０１０９】
ビッカース硬度は１ａ部では平均３０であったが、１ｂ部では平均で７０であった。また、その分布も厚さ方向に一様であった。１ｃ部は平均５３であった。
【実施例２】
【０１１０】
成分がＡｌ：９９．９％以上の純アルミニウム粉末（粒径約８０μｍ、水アトマイズ粉）を使用し、図１４の装置（模式的な垂直断面図）を用いて、ねじり据え込み加工を実施した。純アルミニウム粉末は、相対密度８０％に予備加圧し、直径２０ｍｍ、長さ６０ｍｍのバルク体にして、成形加工に供した。
【０１１１】
プッシャー速度は毎分５ｍｍ、ダイス回転数は毎分２０回である。加工前の材料温度は室温（２０℃）である。
【０１１２】
圧縮開始から溝部充満までの時間は約３分、その後加圧状態をキープしたまま約１分間回転を続けた。加工時間の合計は約４分で、総回転数は８０回であった。
【０１１３】
光学顕微鏡により、途中止め材の組織観察を行った。コンテナー内の弱変形部１ａの相対密度は９２％、ダイス内のプッシャー直下部の変形部１ｂの相対密度は約１００％に達していた。ダイス溝部周辺部の材料１ｃ部の相対密度は９５％であった。
【実施例３】
【０１１４】
成分がＡｌ：９９．９％以上の純アルミニウムの棒材（直径２０ｍｍ、長さ６０ｍｍ）を使用し、図１５の装置（模式的な垂直断面図）を用いて、ねじり据え込み押し出しを実施した。
【０１１５】
２はダイス、３はコンテナー、４はプッシャー、４ａは油圧装置とプッシャー４の間の連結部、５はコンテナー３とダイス２のホルダーである。６と５はコンテナーが押し出し軸の周りに自由に回転できるが軸方向には固定する作用を持つコンテナー保持装置の１部分であり、この６と５は図示していない固定装置により架台１１に固定されている。
【０１１６】
８、１２はスラストベアリング、９はラジアルベアリングである。
コンテナー３は駆動ベルト１０を介して駆動モーターＭに連結されている。
【０１１７】
材料１はコンテナー３に装填された後、プッシャー４により押し込まれ、ダイス２とコンテナー３およびホルダー５により形成されている空間部へ押し出される。この空間部の溝断面形状は図１５の記号で表して、直径Ｌが４０ｍｍ、厚さＴが３ｍｍである。さらに、材料はダイス溝底の貫通穴（直径φ８ｍｍ）を通って成品となる。
【０１１８】
なお、ダイス２とコンテナー３の材質はＳＫＤ１１の熱処理材であり、ショア硬度６０に調整されている。
【０１１９】
コンテナー部内径はφ２０ｍｍ、長さは１００ｍｍである。
プッシャー速度は毎分５ｍｍ、ダイス回転数は毎分２０回である。加工前の材料温度は室温（２０℃）である。
【０１２０】
途中止め材の組織観察から、ねじり変形は１ｂ部で最も大きくなっていた。プッシャー先端部に近い１ａ部はコンテナー内面にほぼ固着している状態であり、ねじりは受けていない。１ｃ部、１ｄでもねじり模様がみられた。
【０１２１】
途中止め材の内部組織調査結果（ＥＢＳＰによる）によれば、実施例１と同じく、コンテナー内の未変形部１ａの結晶粒直径は平均で５０μｍであった。ダイス内のプッシャー直下部の変形部１ｂの内部結晶組織は、幅、高さ方向いずれもでほぼ一様であったが、非常に微細であるため測定できなかった。１ｂ部の透過電子顕微鏡観察によれば、この部分の平均結晶粒径は約０．６μｍであった。
【０１２２】
ビッカース硬度は１ａ部では平均３０であったが、１ｂ部では平均で６５であった。また、その分布も横断面内で一様であった。
【図面の簡単な説明】
【０１２３】
【図１】圧縮ねじり法の垂直断面図
【図２】圧縮ねじり法のパンチの三面図
【図３】第１の方法の垂直断面図
【図４】第１の方法の垂直断面図
【図５】材料の各位置における横断面形状の説明図
【図６】第２の方法の垂直断面図
【図７】第３の方法の垂直断面図
【図８】第４の方法の垂直断面図
【図９】第５の方法の垂直断面図
【図１０】第６の方法の垂直断面図
【図１１】第１の方法の別法の垂直断面図
【図１２】第２の方法の別法の垂直断面図
【図１３】第３の方法の別法の垂直断面図
【図１４】実施例１および実施例２で使用する装置の垂直断面図
【図１５】実施例３で使用する装置の垂直断面図
【符号の説明】
【０１２４】
１      材料
１−１  材料の１部分（コンテナー内）
１−２  材料の１部分（ダイス内）
１−３  材料に１部分（ダイス押し出し部）
１−３  ダイス溝底のくぼみ内の材料部分
２      ダイス
２−１  ダイスとコンテナーで形成された溝
２−２  ダイスとコンテナーで形成された溝下部の押し出し部
２−３  ダイス溝底のくぼみ部
３      コンテナー
４      プッシャー
４ａ    油圧装置とプッシャーの連結部
４−１  上パンチ
４−２  下パンチ
５      コンテナーおよびダイスのホルダー
６      コンテナーホルダー
７      コンテナーホルダー
８      スラストベアリング
９      ラジアルベアリング
１０    駆動ベルト
１１    架台    
１２    スラストベアリング
Ｐ      入側プッシャー圧力
Ｔｒ    トルク
ａ      押し出し軸
ｂ      押し込み軸
ｃ      ダイスの中心軸
Ｄ      コンテナーの貫通溝の内径
Ｇ      ダイス溝底の貫通溝の内径
Ｔ      ダイス溝の厚さ
Ｋ      噛み出しが発生する可能性のある場所
Ｌ      ダイス溝の幅
ＬＤ    コンテナー中心軸からダイス溝縁までの距離
ＬＧ    ダイス溝底貫通穴中心軸からダイス溝縁までの距離
Ｒ      コーナーＲ
Ｒ１    コーナーＲ
Ｒ２    コーナーＲ
Ｍ      駆動モーター
１ａ    材料部分
１ｂ    材料部分
１ｃ    材料部分  
１ｄ    材料部分
【図１】
2005000994.tif 000003
【図２】
2005000994.tif 000004
【図３】
2005000994.tif 000005
【図４】
2005000994.tif 000006
【図５】
2005000994.tif 000007
【図６】
2005000994.tif 000008
【図７】
2005000994.tif 000009
【図８】
2005000994.tif 000010
【図９】
2005000994.tif 000011
【図１０】
2005000994.tif 000012
【図１１】
2005000994.tif 000013
【図１２】
2005000994.tif 000014
【図１３】
2005000994.tif 000015
【図１４】
2005000994.tif 000016
【図１５】
2005000994.tif 000017